(57)【要約】【課題】帯電の立ち上がり性、及び環境安定性に優れ、チャージアップが抑制されたトナーを提供すること。【解決手段】結着樹脂を含有するトナー粒子を有するトナーであって、トナー粒子の表面が、多価酸と、第４族元素を含む化合物と、の反応物を有することを特徴とするトナー。【選択図】図１
2019128514.tif 000002
【特許請求の範囲】
【請求項１】
結着樹脂を含有するトナー粒子を有するトナーであって、
該トナー粒子の表面が、多価酸と、第４族元素を含む化合物と、の反応物を有することを特徴とするトナー。
【請求項２】
前記多価酸が、硫酸、炭酸、及びリン酸からなる群より選ばれる少なくとも一つを含有する、請求項１に記載のトナー。
【請求項３】
前記第４族元素が、チタン及びジルコニウムの少なくとも一方を含有する、請求項１又は２に記載のトナー。
【請求項４】
前記トナー粒子の表面に、前記多価酸と、第４族元素を含む化合物と、の反応物を含有する微粒子が存在し、
該微粒子の個数平均粒径が、１ｎｍ以上２００ｎｍ以下である、請求項１〜３のいずれか１項に記載のトナー。
【請求項５】
前記多価酸と第４族元素を含む化合物との反応物が、硫酸とチタンを含む化合物との反応物、炭酸とチタンを含む化合物との反応物、リン酸とチタンを含む化合物との反応物、硫酸とジルコニウムを含む化合物との反応物、炭酸とジルコニウムを含む化合物との反応物、及びリン酸とジルコニウムを含む化合物との反応物からなる群より選ばれる少なくとも一つである、請求項１〜４のいずれか１項に記載のトナー。
【請求項６】
前記トナー粒子中の前記多価酸と第４族元素を含む化合物との反応物の含有量が、０．０１質量％以上５．００質量％以下である、請求項１〜５のいずれか１項に記載のトナー。
【発明の詳細な説明】
【技術分野】
【０００１】
本発明は、電子写真及び静電印刷などの画像形成方法に用いられるトナーに関する。
【背景技術】
【０００２】
近年、コンピュータ及びマルチメディアの発達により、オフィスから家庭まで幅広い分野で、高精細なフルカラー画像を出力する手段が要望され、トナーのさらなる性能の向上が求められている。
例えば、プリンターの電源を入れてすぐに印刷を開始できるようにするために、帯電の立ち上がりの早いトナーが求められている。
また、印刷濃度の低い画像を多数枚印刷した時の画像安定性を達成するために、帯電量が上がり続ける現象（チャージアップ）が抑制されたトナーが求められている。
さらには、気温や湿度といった環境に対し変動の少ない（環境安定性に優れた）トナーが求められている。
【０００３】
これらの性能を達成するために数々の検討が行われてきた。
特許文献１には、樹脂帯電制御剤と疎水性酸化チタンを併用することで、帯電の立ち上がりを改良したトナーが開示されている。
特許文献２には、リン酸カルシウム系化合物粒子とシリカ粒子を併用することで、長期にわたり帯電性が安定したトナーが開示されている。
【先行技術文献】
【特許文献】
【０００４】
【特許文献１】特開２００６−７２１９９号公報
【特許文献２】特開２０１２−２０８４０９号公報
【発明の概要】
【発明が解決しようとする課題】
【０００５】
特許文献１に記載されたトナーは、スルホン酸塩基含有モノマーと電子吸引基を有する芳香族モノマー並びにアクリル酸エステルモノマー及び／又はメタアクリル酸エステルモノマーを併用した帯電制御樹脂を用いている。該帯電制御樹脂により、帯電性を確保しつつ、環境安定性を向上させている。また、同時に、水可溶性成分量が０．２重量％以上ある酸化チタン微粒子を疎水化処理したものを用いることにより、チャージアップを抑制している。
しかし、本発明者らの検討では、高湿環境下で帯電量が低下する場合があった。
これは、帯電制御樹脂のスルホン酸塩基の吸湿性を完全に抑制できなかったと同時に、酸化チタン微粒子の水可溶性成分の吸湿性によるものと考えている。
特に、酸化チタン微粒子の水可溶性成分は酸化チタンの抵抗を低く設定するために必須の成分である。そのため、抵抗を低くすることにより達成されるチャージアップの抑制と、水可溶性成分の吸湿による高湿環境下での帯電量の低下は、トレードオフの関係にあり、両立は困難であると推測される。
特許文献２のトナーは、リン酸カルシウム系化合物粒子を用いることにより、帯電性を向上させている。
しかし、リン酸カルシウム系化合物の吸湿性のために、高湿環境下で帯電性が低下する場合があった。
【０００６】
本発明は、これらに鑑みなされたものであり、帯電特性に優れたトナーを提供する。
具体的には、帯電の立ち上がり性、及び環境安定性に優れ、チャージアップが抑制され
たトナーを提供するものである。
【課題を解決するための手段】
【０００７】
本発明は、
結着樹脂を含有するトナー粒子を有するトナーであって、
該トナー粒子の表面が、多価酸と、第４族元素を含む化合物と、の反応物を有することを特徴とするトナーに関する。
【発明の効果】
【０００８】
本発明によれば、帯電の立ち上がり性、及び環境安定性に優れ、チャージアップが抑制されたトナーを提供することができる。
【図面の簡単な説明】
【０００９】
【図１】トナー粒子の走査型電子顕微鏡写真（図面代用写真）
【図２】帯電量の測定装置の概略図
【発明を実施するための形態】
【００１０】
本発明において、数値範囲を表す「○○以上××以下」や「○○〜××」の記載は、特に断りのない限り、端点である下限及び上限を含む数値範囲を意味する。
【００１１】
本発明は、
結着樹脂を含有するトナー粒子を有するトナーであって、
該トナー粒子の表面が、多価酸と、第４族元素を含む化合物と、の反応物を有することを特徴とするトナーである。
【００１２】
以下、本発明の概要について説明する。
発明者らは、帯電の立ち上がり性、及び環境安定性に優れ、チャージアップが抑制されたトナーを提供するために、様々な材料を試みた。
その中で、多価酸と第４族元素を含む化合物との反応物が、トナーにおける、帯電の立ち上がり性、環境安定性、及びチャージアップ抑制に優れた材料であることを見出した。
【００１３】
そのメカニズムについて、以下の様に推察している。
該多価酸は電子対を受け取り、負に帯電しやすい。そのため、多価酸と第４族元素を含む化合物との反応物も、負に帯電しやすく、帯電性に優れている。
さらに、第４族元素は、酸化数が＋４の状態が最も安定である。そのため、多価酸と架橋構造を作り、その架橋構造により電子の移動を促進し、帯電の立ち上がり性の向上と、チャージアップの抑制を達成することができる。
また、多価酸と第４族元素を含む化合物との反応物は、該架橋構造により水分子をブロックすることで、環境安定性が良好になる。
以上の様に、多価酸と第４族元素を含む化合物とが、反応物になることで初めて他の多価酸を含む化合物や、他の第４族元素を含む化合物をそれぞれ用いただけでは達成できない性能を達成することができる。
すなわち、トナーにおける、帯電の立ち上がり性、環境安定性、及びチャージアップ抑制という従来ではトレードオフであった３つの特性を、強固な架橋構造による電子の移動促進と水分子のブロックにより、成立させることができる。
また、該反応物の特性は、第４族元素以外の多価酸塩が記載された前記特許文献２には、開示されていない。
さらに、多価酸と第４族元素を含む化合物との反応物は、部材汚染防止に対しても効果を有する。
その理由は、多価酸と第４族元素を含む化合物との反応物は、トナー粒子表面への固着
性が強いためであると、筆者らは考えている。
トナー粒子表面には、アニオン性官能基（カルボキシ基）や、カチオン性官能基（アミノ基）が存在している。一方、多価酸と第４族元素を含む化合物との反応物の表面にも、多価酸による官能基や、第４族元素由来の官能基が存在している。このトナー粒子表面の官能基と、多価酸と第４族元素を含む化合物の表面官能基が、強く引き合うことにより、トナー粒子表面に、多価酸と第４族元素を含む化合物との反応物が強固に固着できていると思われる。
【００１４】
一方、従来から用いられている酸化チタン（ＴｉＯ２）は極めて安定な化合物であるため、多価酸と反応物を作ることができず、帯電性が低い。また、チャージアップ抑制も不十分である。
また、第４族元素以外の多価酸塩、例えば、アルカリ土類金属の多価酸塩では、水分の吸着の抑制が不十分であった。
【００１５】
以下、本発明の具体的な構成について説明する。
該多価酸は、２価以上の酸であればどのようなものでも構わない。具体例としては、以下のものがあげられる。
リン酸、炭酸、硫酸などの無機酸；ジカルボン酸、トリカルボン酸などの有機酸。
有機酸の具体例としては、以下のものがあげられる。
シュウ酸、マロン酸、コハク酸、グルタル酸、アジピン酸、フマル酸、マレイン酸、ピメリン酸、スベリン酸、アゼライン酸、セバシン酸、フタル酸、イソフタル酸、テレフタル酸などのジカルボン酸。
クエン酸、アコニット酸、無水トリメリット酸などのトリカルボン酸。
そのなかでも、多価酸が、炭酸、硫酸、及びリン酸からなる群より選ばれる少なくとも一つを含有することが、第４族元素と強固に反応し、吸湿しにくいことから好ましい。より好ましくは、多価酸が、リン酸を含有することである。
該多価酸は、多価酸をそのまま用いてもよいし、多価酸とナトリウム、カリウム、リチウムなどとのアルカリ金属塩；マグネシウム、カルシウム、ストロンチウム、バリウムなどとのアルカリ土類金属塩；又は、多価酸のアンモニウム塩として用いてもよい。
【００１６】
第４族元素を含む化合物は、第４族元素を含む化合物であれば、特段限定されず、どのようなものでも構わない。
第４族元素としては、チタン、ジルコニウム、ハフニウムなどが挙げられる。
そのなかでも、第４族元素は、チタン及びジルコニウムの少なくとも一方を含有することが好ましい。
チタンを含む化合物の具体例としては、以下のものが挙げられる。
テトライソプロピルチタネート、テトラブチルチタネート、テトラオクチルチタネートなどのチタンアルコキシド。
チタンジイソプロポキシビスアセチルアセトネート、チタンテトラアセチルアセトネート、チタンジイソプロポキシビス（エチルアセトアセテート）、チタニウムジ−２−エチルヘキソキシビス２−エチル−３−ヒドロキシヘキソキシド、チタンジイソプロポキシビスエチルアセトアセテート、チタンラクテート、チタンラクテートアンモニウム塩、チタンジイソプロポキシビストリエタノールアミネート、チタンイソステアレート、チタンアミノエチルアミノエタノレート、チタントリエタノールアミネートなどのチタンキレート。
中でもチタンキレートは多価酸と反応しやすいため好ましい。また、チタンラクテート、チタンラクテートアンモニウム塩がより好ましい。
【００１７】
ジルコニウムを含む化合物の具体例としては、以下のものが挙げられる。
ジルコニウムテトラプロポキシド、ジルコニウムテトラブトキシドなどのジルコニウム
アルコキシド。
ジルコニウムテトラアセチルアセトネート、ジルコニウムトリブトキシモノアセチルアセトネート、ジルコニウムジブトキシビス（エチルアセトアセテート）、ジルコニウムラクテート、ジルコニウムラクテートアンモニウム塩などのジルコニウムキレート。
中でもジルコニウムキレートは多価酸と反応しやすいため好ましい。また、ジルコニウムラクテート、及び、ジルコニウムラクテートアンモニウム塩がより好ましい。
【００１８】
ハフニウムを含む化合物の具体例としては、以下のものが挙げられる。
ハフニウムラクテート、ハフニウムラクテートアンモニウム塩などのハフニウムキレート。
【００１９】
トナー粒子の表面が、多価酸と第４族元素を含む化合物との反応物を有するとは、例えば、トナー粒子の表面に、多価酸と第４族元素を含む化合物との反応物が存在している状態が挙げられる。
トナー粒子の表面に、多価酸と第４族元素を含む化合物との反応物を存在させる方法としては、従来公知の様々な方法を用いることができるが、例えば下記方法がある。
【００２０】
トナー母粒子の分散液中で、多価酸と第４族元素を含む化合物を反応させて、得られた反応物をトナー母粒子の表面に付着させてトナー粒子を得る方法。
例えば、トナー母粒子の分散液に、多価酸及び第４族元素を含む化合物を添加及び混合することで、多価酸と第４族元素を含む化合物とを反応させ、反応物を得ると同時に、分散液を撹拌しておくことで、トナー母粒子の表面に付着させてトナー粒子を得る方法が挙げられる。
【００２１】
また、例えば、多価酸と第４族元素を含む化合物とを反応させ、反応物を含有する微粒子を作成し、トナー母粒子と混合することでトナー母粒子の表面に該反応物を含有する微粒子を付着させてトナー粒子を得る方法が挙げられる。
具体的には、ＦＭミキサ、メカノハイブリッド（日本コークス社製）、スーパーミキサー、ノビルタ（ホソカワミクロン社製）など、せん断力を与える高速撹拌機を用いて、トナー母粒子と該反応物の微粒子を混合するとよい。
【００２２】
多価酸と第４族元素を含む化合物との反応物は、溶媒中で多価酸及び第４族元素を含む化合物を反応させることで得ることができる。
該溶媒としては、どのようなものでも構わない。
該溶媒の具体例としては、以下のものが挙げられる。
ヘキサン、ベンゼン、トルエン、ジエチルエーテル、クロロホルム、酢酸エチル、テトラヒドロフラン、アセトン、アセトニトリル、Ｎ，Ｎ−ジメチルホルムアミド、１−ブタノール、１−プロパノール、２−プロパノール、メタノール、エタノール、水。
【００２３】
多価酸と第４族元素を含む化合物との反応物は、特に限定されない。しかしながら、多数枚印刷時の画像劣化抑制の観点から、硫酸とチタンを含む化合物との反応物、炭酸とチタンを含む化合物との反応物、リン酸とチタンを含む化合物との反応物、硫酸とジルコニウムを含む化合物との反応物、炭酸とジルコニウムを含む化合物との反応物、及びリン酸とジルコニウムを含む化合物との反応物からなる群より選ばれる少なくとも一つであることが好ましい。
より好ましくは、リン酸とチタンを含む化合物の反応物、及び、リン酸とジルコニウムを含む化合物の反応物の少なくとも一方である。
【００２４】
多価酸と第４族元素を含む化合物との反応物を含有する微粒子の個数平均粒径は、１ｎｍ以上４００ｎｍ以下であることが好ましく、１ｎｍ以上２００ｎｍ以下であることがよ
り好ましく、１ｎｍ以上６０ｎｍ以下であることがさらに好ましい。
該微粒子の個数平均粒径を上記範囲にすることで、該微粒子の脱離による部材汚染を抑制することができる。
該微粒子の個数平均粒径を上記範囲に調整するための因子は、該微粒子の原料である多価酸と第４族元素を含む化合物の添加量や、それらが反応するときのｐＨ、反応時の温度などが挙げられる。
【００２５】
トナー粒子中の多価酸と第４族元素を含む化合物との反応物の含有量は、０．０１質量％以上５．００質量％以下であることが好ましく、０．０２質量％以上３．００質量％以下であることがより好ましい。
【００２６】
トナー母粒子の分散液中で、多価酸と第４族元素を含む化合物とを反応させ、得られた反応物をトナー母粒子表面に付着させてトナー粒子を得る場合、下記式（１）で示される有機ケイ素化合物を併用することが好ましい。
該有機ケイ素化合物を併用することで、得られた反応物がより強固にトナー粒子に固着し、かつ、多価酸と第４族元素を含む化合物との反応物が疎水化され、環境安定性がさらに向上する。
具体的には、まず、下記式（１）で示される有機ケイ素化合物を事前に加水分解するか、トナー母粒子の分散液中で加水分解する。
その後、得られた有機ケイ素化合物の加水分解物を縮合させ、縮合物とする。
該縮合物はトナー粒子表面に移行する。該縮合物は粘性があるため、多価酸と第４族元素を含む化合物との反応物を、トナー粒子の表面に密着させ、該反応物をより強固にトナー粒子に固着することができる。
また、該反応物の表面にも該縮合物は移行し、該反応物を疎水化し、環境安定性をさらに向上させることができる。
【００２７】
Ｒａ（ｎ）−Ｓｉ−Ｒｂ（４−ｎ）    （１）
式（１）中、Ｒａは、ハロゲン原子、又はアルコキシ基を示し、Ｒｂは、アルキル基、アルケニル基、アリール基、アシル基又はメタクリロキシアルキル基を示す。ｎは２〜４の整数を示す。ただし、Ｒａ及びＲｂが複数存在する場合、複数のＲａ、複数のＲｂの置換基は、それぞれ、同一でも異なってもよい。）
【００２８】
以降、式（１）中のＲａを官能基、Ｒｂを置換基と呼称する。
式（１）で示される有機ケイ素化合物としては、特段の制限なく、公知の有機ケイ素化合物を用いることができる。具体的には、以下の、官能基を二つ有する二官能シラン化合物、官能基を三つ有する三官能シラン化合物、官能基を四つ有する四官能シラン化合物が挙げられる。
【００２９】
二官能シラン化合物として、ジメチルジメトキシシラン、ジメチルジエトキシシランなどが挙げられる。
三官能シラン化合物として、以下のものが挙げられる。
メチルトリメトキシシラン、メチルトリエトキシシラン、メチルジエトキシメトキシシラン、メチルエトキシジメトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ヘキシルトリメトキシシラン、ヘキシルトリエトキシシラン、オクチルトリメトキシシラン、オクチルトリエトキシシラン、デシルトリメトキシシラン、デシルトリエトキシシランなどの置換基としてアルキル基を有する三官能シラン化合物；
ビニルトリメトキシシラン、ビニルトリエトキシシラン、アリルトリメトキシシラン、アリルトリエトキシシランなどの置換基としてアルケニル基を有する三官能シラン化合物
；
フェニルトリメトキシシラン、フェニルトリエトキシシランなどの置換基としてアリール基を有する三官能シラン化合物；
γ−メタクリロキシプロピルトリメトキシシラン、γ−メタクリロキシプロピルトリエトキシシラン、γ−メタクリロキシプロピルジエトキシメトキシシラン、γ−メタクリロキシプロピルエトキシジメトキシシランなどの置換基としてメタクリロキシアルキル基を有する三官能シラン化合物など。
四官能シラン化合物として、テトラメトキシシラン、テトラエトキシシラン、テトラプロポキシシラン、テトラブトキシシランなどが挙げられる。
【００３０】
トナー粒子中の、式（１）で示される有機ケイ素化合物からなる群より選択される少なくとも１つの有機ケイ素化合物の縮合物の含有量は、０．１質量％以上２０．０質量％以下であることが好ましく、０．５質量％以上１５．０質量％以下であることがより好ましい。
【００３１】
該トナー母粒子の製造方法は、特に限定されることはなく、公知の懸濁重合法、溶解懸濁法、乳化凝集法、及び粉砕法などを用いることができる。
トナー粒子の表面に、多価酸と第４族元素を含む化合物との反応物を存在させる場合、水系媒体中でトナー母粒子を製造した場合は、そのまま、トナー母粒子の分散液として用いてもよい。また、洗浄やろ過、乾燥を行った後、水系媒体中に再分散させて、トナー母粒子の分散液としてもよい。
一方、乾式でトナー母粒子を製造した場合は、公知の方法によって水系媒体に分散させて、トナー母粒子の分散液としてもよい。トナー母粒子を水系媒体中に分散させるために、水系媒体が分散安定剤を含有していることが好ましい。
【００３２】
以下、懸濁重合法を用いた、トナー母粒子の製造例を具体的に述べる。
まず、結着樹脂を生成しうる重合性単量体、及び必要に応じて各種添加物を混合し、分散機を用いて、該材料を溶解又は分散させた重合性単量体組成物を調製する。
各種添加物として、着色剤、ワックス、荷電制御剤、重合開始剤、連鎖移動剤などが挙げられる。
分散機としては、ホモジナイザー、ボールミル、コロイドミル、又は超音波分散機が挙げられる。
次いで、重合性単量体組成物を、難水溶性の無機微粒子を含有する水系媒体中に投入し、高速攪拌機又は超音波分散機などの高速分散機を用いて、重合性単量体組成物の液滴を調製する（造粒工程）。
その後、該液滴中の重合性単量体を重合してトナー母粒子を得る（重合工程）。
重合開始剤は、重合性単量体組成物を調製する際に混合してもよく、水系媒体中に液滴を形成させる直前に重合性単量体組成物中に混合してもよい。
また、液滴の造粒中や造粒完了後、すなわち重合反応を開始する直前に、必要に応じて重合性単量体や他の溶媒に溶解した状態で加えることもできる。
重合性単量体を重合して樹脂粒子を得たあと、必要に応じて脱溶剤処理を行い、トナー母粒子の分散液を得るとよい。
【００３３】
該結着樹脂としては、以下の樹脂又は重合体が例示できる。
ビニル系樹脂；ポリエステル樹脂；ポリアミド樹脂；フラン樹脂；エポキシ樹脂；キシレン樹脂；シリコーン樹脂。
これらの中でも、ビニル系樹脂が好ましい。なお、ビニル系樹脂としては、下記単量体の重合体又はそれらの共重合体が挙げられる。中でも、スチレン系単量体と不飽和カルボン酸エステルとの共重合体が好ましい。
スチレン、α−メチルスチレンなどのスチレン系単量体；アクリル酸メチル、アクリル
酸ブチル、メタクリル酸メチル、メタクリル酸２−ヒドロキシエチル、メタクリル酸ｔ−ブチル、メタクリル酸２−エチルヘキシルなどの不飽和カルボン酸エステル；アクリル酸、メタクリル酸などの不飽和カルボン酸；マレイン酸などの不飽和ジカルボン酸；マレイン酸無水物などの不飽和ジカルボン酸無水物；アクリロニトリルなどのニトリル系ビニル単量体；塩化ビニルなどのハロゲン含有ビニル単量体；ニトロスチレンなどのニトロ系ビニル単量体。
【００３４】
着色剤として、以下に挙げるブラック顔料、イエロー顔料、マゼンタ顔料、シアン顔料などが用いられる。
ブラック顔料としては、カーボンブラックなどが挙げられる。
イエロー顔料としては、モノアゾ化合物；ジスアゾ化合物；縮合アゾ化合物；イソインドリノン化合物；イソインドリン化合物；ベンズイミダゾロン化合物；アントラキノン化合物；アゾ金属錯体；メチン化合物；アリルアミド化合物が挙げられる。
具体的には、Ｃ．Ｉ．ピグメントイエロー７４、９３、９５、１０９、１１１、１２８、１５５、１７４、１８０、１８５などが挙げられる。
マゼンタ顔料としては、モノアゾ化合物；縮合アゾ化合物；ジケトピロロピロール化合物；アントラキノン化合物；キナクリドン化合物；塩基染料レーキ化合物；ナフトール化合物：ベンズイミダゾロン化合物；チオインジゴ化合物；ペリレン化合物が挙げられる。
具体的には、Ｃ．Ｉ．ピグメントレッド２、３、５、６、７、２３、４８：２、４８：３、４８：４、５７：１、８１：１、１２２、１４４、１４６、１５０、１６６、１６９、１７７、１８４、１８５、２０２、２０６、２２０、２２１、２３８、２５４、２６９、Ｃ．Ｉ．ピグメントバイオレッド１９などが挙げられる。
シアン顔料としては、銅フタロシアニン化合物及びその誘導体；アントラキノン化合物；塩基染料レ−キ化合物が挙げられる。
具体的には、Ｃ．Ｉ．ピグメントブルー１、７、１５、１５：１、１５：２、１５：３、１５：４、６０、６２、６６が挙げられる。
また、顔料とともに、着色剤として従来知られている種々の染料を併用してもよい。
着色剤の含有量は、結着樹脂１００質量部に対して、１．０質量部以上２０．０質量部以下であることが好ましい。
【００３５】
トナーは、磁性体を含有させて磁性トナーとすることも可能である。この場合、磁性体は着色剤の役割を兼ねることもできる。
磁性体としては、マグネタイト、ヘマタイト、フェライトなどに代表される酸化鉄；鉄、コバルト、ニッケルなどに代表される金属又はこれらの金属とアルミニウム、コバルト、銅、鉛、マグネシウム、スズ、亜鉛、アンチモン、ベリリウム、ビスマス、カドミウム、カルシウム、マンガン、セレン、チタン、タングステン、バナジウムなどの金属との合金及びその混合物などが挙げられる。
【００３６】
ワックスを以下に例示する。
ベヘン酸ベヘニル、ステアリン酸ステアリル、パルミチン酸パルミチルなどの１価のアルコールと脂肪族モノカルボン酸エステル、又は、１価のカルボン酸と脂肪族モノアルコールのエステル；セバシン酸ジベヘニル、ヘキサンジオールジベヘネートなどの２価のアルコールと脂肪族モノカルボン酸エステル、又は、２価のカルボン酸と脂肪族モノアルコールのエステル；グリセリントリベヘネートなどの３価のアルコールと脂肪族モノカルボン酸エステル、又は、３価のカルボン酸と脂肪族モノアルコールのエステル；ペンタエリスリトールテトラステアレート、ペンタエリスリトールテトラパルミテートなどの４価のアルコールと脂肪族モノカルボン酸エステル、又は、４価のカルボン酸と脂肪族モノアルコールのエステル；ジペンタエリスリトールヘキサステアレート、ジペンタエリスリトールヘキサパルミテートなどの６価のアルコールと脂肪族モノカルボン酸エステル、又は、６価のカルボン酸と脂肪族モノアルコールのエステル；ポリグリセリンベヘネートなどの
多価アルコールと脂肪族モノカルボン酸エステル、又は、多価カルボン酸と脂肪族モノアルコールのエステル；カルナバワックス、ライスワックスなどの天然エステルワックス；パラフィンワックス、マイクロクリスタリンワックス、ペトロラタムなどの石油系ワックス及びその誘導体；フィッシャートロプシュ法による炭化水素ワックス及びその誘導体；ポリエチレンワックス、ポリプロピレンワックスなどのポリオレフィンワックス及びその誘導体；高級脂肪族アルコール；ステアリン酸、パルミチン酸などの脂肪酸；酸アミドワックスが挙げられる。
ワックスの含有量は、結着樹脂１００質量部に対して、０．５質量部以上２０．０質量部以下であることが好ましい。
【００３７】
トナーは、特性又は効果を損なわない程度に、トナー粒子に各種有機又は無機微粒子を外添してもよい。有機又は無機微粒子としては、例えば、以下のようなものが用いられる。
（１）流動性付与剤：シリカ、アルミナ、酸化チタン、カーボンブラック及びフッ化カーボン。
（２）研磨剤：金属酸化物（例えば、チタン酸ストロンチウム、酸化セリウム、アルミナ、酸化マグネシウム、酸化クロム）、窒化物（例えば、窒化ケイ素）、炭化物（例えば、炭化ケイ素）、金属塩（例えば、硫酸カルシウム、硫酸バリウム、炭酸カルシウム）。
（３）滑剤：フッ素系樹脂微粒子（例えば、フッ化ビニリデン、ポリテトラフルオロエチレン）、脂肪酸金属塩（例えば、ステアリン酸亜鉛、ステアリン酸カルシウム）。
（４）荷電制御性粒子：金属酸化物（例えば、酸化錫、酸化チタン、酸化亜鉛、シリカ、アルミナ）、カーボンブラック。
有機又は無機微粒子は疎水化処理することもできる。有機又は無機微粒子の疎水化処理の処理剤としては、未変性のシリコーンワニス、各種変性シリコーンワニス、未変性のシリコーンオイル、各種変性シリコーンオイル、シラン化合物、シランカップリング剤、その他有機ケイ素化合物、有機チタン化合物が挙げられる。これらの処理剤は単独で又は併用して用いられてもよい。
【００３８】
以下に、各物性値の測定方法を記載する。
＜トナー粒子の重量平均粒径（Ｄ４）、個数平均粒径（Ｄ１）の測定方法＞
トナー粒子の重量平均粒径（Ｄ４）、個数平均粒径（Ｄ１）は、以下のようにして算出する。
測定装置としては、１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター（株）製）を用いる。測定条件の設定及び測定データの解析は、付属の専用ソフト「ベックマン・コールター  Ｍｕｌｔｉｓｉｚｅｒ  ３  Ｖｅｒｓｉｏｎ３．５１」（ベックマン・コールター（株）製）を用いる。なお、測定は実効測定チャンネル数２万５千チャンネルで行う。
測定に使用する電解水溶液は、特級塩化ナトリウムをイオン交換水に溶解して濃度が１．０％となるようにしたもの、例えば、「ＩＳＯＴＯＮ  ＩＩ」（ベックマン・コールター（株）製）が使用できる。
なお、測定、解析を行う前に、以下のように専用ソフトの設定を行う。
専用ソフトの「標準測定方法（ＳＯＭＭＥ）を変更」画面において、コントロールモードの総カウント数を５０，０００粒子に設定し、測定回数を１回、Ｋｄ値は「標準粒子１０．０μｍ」（ベックマン・コールター（株）製）を用いて得られた値を設定する。
「閾値／ノイズレベルの測定ボタン」を押すことで、閾値とノイズレベルを自動設定する。また、カレントを１，６００μＡに、ゲインを２に、電解水溶液をＩＳＯＴＯＮ  ＩＩに設定し、「測定後のアパーチャーチューブのフラッシュ」にチェックを入れる。
専用ソフトの「パルスから粒径への変換設定」画面において、ビン間隔を対数粒径に、粒径ビンを２５６粒径ビンに、粒径範囲を２μｍから６０μｍまでに設定する。
具体的な測定法は以下のとおりである。
（１）Ｍｕｌｔｉｓｉｚｅｒ  ３専用のガラス製２５０ｍＬ丸底ビーカーに前記電解水溶液２００．０ｍＬを入れ、サンプルスタンドにセットし、スターラーロッドの撹拌を反時計回りで２４回転／秒にて行う。そして、専用ソフトの「アパーチャーチューブのフラッシュ」機能により、アパーチャーチューブ内の汚れと気泡を除去しておく。
（２）ガラス製の１００ｍＬ平底ビーカーに前記電解水溶液３０．０ｍＬを入れる。この中に分散剤として「コンタミノンＮ」（非イオン界面活性剤、陰イオン界面活性剤、有機ビルダーからなるｐＨ７の精密測定器洗浄用中性洗剤の１０％水溶液、和光純薬工業（株）製）をイオン交換水で３質量倍に希釈した希釈液を０．３ｍＬ加える。
（３）発振周波数５０ｋＨｚの発振器２個を、位相を１８０度ずらした状態で内蔵し、電気的出力１２０Ｗの超音波分散器「Ｕｌｔｒａｓｏｎｉｃ  Ｄｉｓｐｅｒｓｉｏｎ  Ｓｙｓｔｅｍ  Ｔｅｔｒａ１５０」（日科機バイオス（株）製）を準備する。超音波分散器の水槽内に３．３Ｌのイオン交換水を入れ、この水槽中にコンタミノンＮを２．０ｍＬ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナー粒子１０ｍｇを少量ずつ前記電解水溶液に添加し、分散させる。そして、さらに６０秒間超音波分散処理を継続する。なお、超音波分散にあたっては、水槽の水温が１０℃以上４０℃以下となる様に適宜調節する。
（６）サンプルスタンド内に設置した前記（１）の丸底ビーカーに、ピペットを用いてトナー粒子を分散した前記（５）の電解水溶液を滴下し、測定濃度が５％となるように調整する。そして、測定粒子数が５０，０００個になるまで測定を行う。
（７）測定データを装置付属の前記専用ソフトにて解析を行ない、重量平均粒径（Ｄ４）及び個数平均粒径（Ｄ１）を算出する。なお、前記専用ソフトでグラフ／体積％と設定したときの、「分析／体積統計値（算術平均）」画面の「平均径」が重量平均粒径（Ｄ４）であり、前記専用ソフトでグラフ／個数％と設定したときの、「分析／個数統計値（算術平均）」画面の「平均径」が個数平均粒径（Ｄ１）である。
【００３９】
＜トナー粒子のガラス転移温度（Ｔｇ）の測定方法＞
トナー粒子のガラス転移温度（Ｔｇ）は示差走査型熱量計（以下「ＤＳＣ」とも表記する。）を用いて測定する。
ＤＳＣによるガラス転移温度の測定はＪＩＳ  Ｋ  ７１２１（国際規格はＡＳＴＭ  Ｄ３４１８−８２）に準拠して行う。
本測定では、「Ｑ１０００」（ＴＡ  Ｉｎｓｔｒｕｍｅｎｔｓ社製）を用い、装置検出部の温度補正はインジウムと亜鉛の融点を用い、熱量の補正についてはインジウムの融解熱を用いる。
測定は、測定試料１０ｍｇを精秤し、これをアルミニウム製のパンの中に入れ、リファレンスとして空のアルミニウム製のパンを用いる。
第１の昇温過程では測定試料を２０℃から２００℃まで１０℃／分で昇温しながら測定を行う。その後、２００℃で１０分間保持した後に２００℃から２０℃まで１０℃／分で冷却する冷却過程を行う。
さらに、２０℃で１０分間保持した後に、第２の昇温過程では再び２０℃から２００℃まで１０℃／分で昇温を行う。
ガラス転移温度は中間点ガラス転移温度である。前述の測定条件によって得られる第２の昇温過程におけるＤＳＣ曲線において、ガラス転移温度の階段状変化の低温側及び高温側の各ベースラインの延長した直線から縦軸方向に等距離にある直線と、階段状変化部分の曲線とが交わる点の温度をガラス転移温度（Ｔｇ）とする。
なお、水系媒体中などでトナー粒子を作製している場合などは一部をサンプリングして
トナー粒子以外を洗浄後に乾燥してからＤＳＣの測定を行う。
【００４０】
＜多価酸と第４族元素を含む化合物との反応物を含む微粒子の個数平均粒径の測定方法＞（１）多価酸と第４族元素を含む化合物との反応物を含む微粒子が入手できる場合
該反応物を含む微粒子の個数平均粒径は、ゼータサイザー  Ｎａｎｏ−ＺＳ（ＭＡＬＶＥＲＮ社製）を用いて、多価酸と第４族元素を含む化合物との反応物を含む微粒子の濃度１．０質量％の水分散液を測定する。
測定条件は、以下のとおりである。
セル：石英ガラスセル
Ｄｉｓｐｅｒｓａｎｔ：Ｗａｔｅｒ（ＤｉｓｐｅｒｓａｎｔＲＩ：１．３３０）
Ｔｅｍｐｅｒａｔｕｒｅ：２５℃
ＭａｔｅｒｉａｌＲＩ：１．６０
ＲｅｓｕｌｔＣａｌｃｕｌａｔｉｏｎ：ＧｅｎｅｒａｌＰｕｒｐｏｓｅ
【００４１】
（２）多価酸と第４族元素を含む化合物との反応物を含む微粒子が入手できない場合
該反応物を含む微粒子の個数平均粒径は、トナー粒子表面の観察により算出する。
トナー粒子の観察は、超高分解能電界放出形走査型電子顕微鏡（以下、ＦＥ−ＳＥＭともいう）「Ｓ−４８００」（（株）日立ハイテクノロジーズ製）を用いて行う。
Ｓ−４８００を用いた、観察条件は以下の通りである。
Ｓ−４８００の筐体に取り付けられているアンチコンタミネーショントラップに液体窒素を溢れるまで注入し、３０分間置く。
Ｓ−４８００の「ＰＣ−ＳＥＭ」を起動し、フラッシング（電子源であるＦＥチップの清浄化）を行う。画面上のコントロールパネルの加速電圧表示部分をクリックし、［フラッシング］ボタンを押し、フラッシング実行ダイアログを開く。フラッシング強度が２であることを確認し実行する。フラッシングによるエミッション電流が２０〜４０μＡであることを確認する。試料ホルダをＳ−４８００筐体の試料室に挿入する。コントロールパネル上の［原点］を押し試料ホルダを観察位置に移動させる。
【００４２】
加速電圧表示部をクリックしてＨＶ設定ダイアログを開き、加速電圧を［２．０ｋＶ］、エミッション電流を［１０μＡ］に設定する。
同じくオペレーションパネルの［基本］のタブ内にて、電子光学系条件ブロックのプローブ電流を［Ｎｏｒｍａｌ］に、焦点モードを［ＵＨＲ］に、ＷＤを［３．０ｍｍ］に設定する。コントロールパネルの加速電圧表示部の［ＯＮ］ボタンを押し、加速電圧を印加する。
アパーチャアライメントの調整後、倍率を１０００００（１００ｋ）倍に設定、ピントを合わせる。モードで明るさ合わせを行い、サイズ６４０×４８０ピクセルで写真撮影する。
トナー粒子を観察し、トナー粒子表面に存在する多価酸と第４族元素を含む化合物との反応物を含む微粒子の粒子径を算出する。複数のトナー粒子に対し、該反応物を含む微粒子１００個の最大径を測定し、その平均値を多価酸と第４族元素を含む化合物の反応物を含む微粒子の個数平均粒径とする。
【００４３】
＜蛍光Ｘ線の測定方法＞
各元素の蛍光Ｘ線の測定は、ＪＩＳ  Ｋ  ０１１９−１９６９に準ずるが、具体的には以下の通りである。
測定装置としては、波長分散型蛍光Ｘ線分析装置「Ａｘｉｏｓ」（ＰＡＮａｌｙｔｉｃａｌ社製）と、測定条件設定及び測定データ解析をするための付属の専用ソフト「ＳｕｐｅｒＱ  ｖｅｒ．４．０Ｆ」（ＰＡＮａｌｙｔｉｃａｌ社製）を用いる。
なお、Ｘ線管球のアノードとしてはＲｈを用い、測定雰囲気は真空、測定径（コリメーターマスク径）は２７ｍｍ、測定時間１０秒とする。
また、軽元素を測定する場合にはプロポーショナルカウンタ（ＰＣ）を用い、重元素を測定する場合にはシンチレーションカウンタ（ＳＣ）を用いる。
測定サンプルとしては、専用のプレス用アルミリングの中に、トナー４．０ｇを入れて平らにならし、錠剤成型圧縮機「ＢＲＥ−３２」（前川試験機製作所社製）を用いて、２０ＭＰａで、６０秒間加圧し、厚さ２ｍｍ、直径３９ｍｍに成型したペレットを用いる。
前記条件で測定を行い、得られたＸ線のピーク位置をもとに元素を同定し、単位時間あたりのＸ線光子の数である計数率（単位：ｃｐｓ）からその濃度を算出する。
【実施例】
【００４４】
以下、実施例及び比較例を挙げて本発明を具体的に説明するが、本発明はこれらに限定されるものではない。なお、実施例中及び比較例中の各材料の「部」及び「％」は特に断りがない場合、全て質量基準である。
【００４５】
＜トナー母粒子分散液１の製造例＞
（水系媒体１の製造例）
反応容器に、イオン交換水３９０．０部、及びリン酸ナトリウム（１２水和物）〔ラサ工業（株）製〕１４．０部を投入し、窒素パージしながら６５℃で１．０時間保温した。
Ｔ．Ｋ．ホモミクサー（特殊機化工業株式会社製）を用いて、１２，０００ｒｐｍにて攪拌しながら、イオン交換水１０．０部に９．２部の塩化カルシウム（２水和物）を溶解した塩化カルシウム水溶液を一括投入し、分散安定剤を含む水系媒体を調製した。
さらに、該水系媒体に１０％塩酸を投入し、ｐＨを６．０に調整し、水系媒体１を得た。
（重合性単量体組成物１の製造例）
・スチレン                                                  ６０．０部
・着色剤（Ｃ．Ｉ．ピグメントブルー１５：３）                  ６．５部
前記材料をアトライタ（日本コークス工業（株）製）に投入し、さらに直径１．７ｍｍのジルコニア粒子を用いて、２２０ｒｐｍで５．０時間分散させて、着色剤が分散された分散液１を調製した。
前記分散液１に下記材料を加えた。
・スチレン                                                  ２０．０部
・アクリル酸ｎ−ブチル                                      ２０．０部
・ポリエステル樹脂                                            ５．０部
（ビスフェノールＡプロピレンオキサイド２モル付加物／テレフタル酸／トリメリット酸の縮合物、ガラス転移温度：７５℃）
・フィッシャートロプシュワックス（融点：７８℃）              ７．０部
これを６５℃に保温し、Ｔ．Ｋ．ホモミクサーを用いて、５００ｒｐｍにて均一に溶解、分散し、重合性単量体組成物１を調製した。
（造粒工程）
水系媒体１の温度を７０℃、撹拌装置の回転数を１２，０００ｒｐｍに保ちながら、水系媒体１中に重合性単量体組成物１を投入し、重合開始剤であるｔ−ブチルパーオキシピバレート９．０部を添加した。そのまま該撹拌装置にて１２，０００ｒｐｍを維持しつつ１０分間造粒した。
（重合工程）
高速撹拌装置からプロペラ撹拌羽根を備えた撹拌機に変更し、１５０ｒｐｍで攪拌しながら７０℃を保持して５．０時間重合を行い、さらに８５℃に昇温して２．０時間加熱することで重合反応を行い、トナー母粒子分散液１を得た。
トナー母粒子分散液１中のトナー母粒子の重量平均粒径（Ｄ４）は６．７μｍ、個数平均粒径（Ｄ１）は５．３μｍであり、ガラス転移温度（Ｔｇ）は５６℃であった。
また、トナー母粒子分散液１は、イオン交換水を加えて分散液中のトナー母粒子濃度が２０．０％になるように調整した。
【００４６】
＜トナー母粒子分散液２の製造例＞
（樹脂粒子分散液の製造例）
下記材料を秤量し、混合及び溶解させた。
・スチレン                                                  ８２．６部
・アクリル酸ｎ−ブチル                                        ９．２部
・アクリル酸                                                  １．３部
・ヘキサンジオールジアクリレート                              ０．４部
・ｎ−ラウリルメルカプタン                                    ３．２部
得られた溶液にネオゲンＲＫ（第一工業製薬（株）製）の１０％水溶液を添加して、分散させた。さらに１０分間ゆっくりと撹拌しながら、過硫酸カリウム０．１５部をイオン交換水１０．０部に溶解させた水溶液を添加した。窒素置換をした後、温度７０℃で６．０時間乳化重合を行った。重合終了後、反応液を室温まで冷却し、イオン交換水を添加することで固形分濃度が１２．５％、体積基準のメジアン径が０．２μｍの樹脂粒子分散液を得た。
（ワックス粒子分散液の製造例）
以下の材料を秤量し混合した。
・エステルワックス（融点：７０℃）                        １００．０部
・ネオゲンＲＫ（第一工業製薬（株）製）                      １５．０部
・イオン交換水                                            ３８５．０部
前記材料を湿式ジェットミル  ＪＮ１００（（株）常光製）を用いて１時間分散してワックス粒子分散液を得た。ワックス粒子分散液中のワックスの固形分濃度は２０．０％であった。
（着色剤粒子分散液の製造例）
以下の材料を秤量し混合した。
・着色剤（Ｃ．Ｉ．ピグメントブルー１５：３）              １００．０部
・ネオゲンＲＫ（第一工業製薬（株）製）                      １５．０部
・イオン交換水                                            ８８５．０部
前記材料を湿式ジェットミル  ＪＮ１００（（株）常光製）を用いて１時間分散して着色剤粒子分散液を得た。
【００４７】
・樹脂粒子分散液                                          １６０．０部
・ワックス粒子分散液                                        １０．０部
・着色剤粒子分散液                                          １０．０部
・硫酸マグネシウム                                            ０．２部
前記材料をホモジナイザー（ＩＫＡ社製：ウルトラタラックスＴ５０）を用いて分散させた後、撹拌させながら、６５℃まで加温した。
６５℃で１．０時間撹拌した後、光学顕微鏡にて観察すると、個数平均粒径が６．０μｍである凝集体粒子が形成されていることが確認された。
これにネオゲンＲＫ（第一工業製薬（株）製）２．２部加えた後、８０℃まで昇温して２．０時間撹拌して、融合した球形トナー母粒子を得た。
冷却後、ろ過し、ろ別した固体を７２０．０部のイオン交換水で、１．０時間撹拌洗浄した。トナー母粒子を含む溶液をろ過し、真空乾燥機を用いて乾燥させ、トナー母粒子２を得た。トナー母粒子２の重量平均粒径（Ｄ４）は７．１μｍ、個数平均粒径（Ｄ１）は５．６μｍであり、ガラス転移温度（Ｔｇ）は５８℃であった。
容器中に、イオン交換水３９０．０部、及びリン酸ナトリウム（１２水和物）〔ラサ工業（株）製〕１４．０部を投入し、窒素パージしながら６５℃で１．０時間保温した。
Ｔ．Ｋ．ホモミクサーを用いて、１２，０００ｒｐｍにて攪拌しながら、イオン交換水１０．０部に９．２部の塩化カルシウム（２水和物）を溶解した塩化カルシウム水溶液を一括投入し、分散安定剤を含む水系媒体を調製した。
さらに、該水系媒体に１０％塩酸を投入し、ｐＨを６．０に調整し、水系媒体２を得た。
該水系媒体２中にトナー母粒子２を１００．０部投入し、Ｔ．Ｋ．ホモミクサーを用いて、温度６０℃、５，０００ｒｐｍで回転させながら１５分間分散した。イオン交換水を加えて分散液中のトナー母粒子濃度が２０．０％になるように調整し、トナー母粒子分散液２を得た。
【００４８】
＜トナー母粒子分散液３の製造例＞
イオン交換水６６０．０部、及び４８．５％のドデシルジフェニルエーテルジスルホン酸ナトリウム水溶液２５．０部を混合し、Ｔ．Ｋ．ホモミクサーを用いて、１００００ｒｐｍにて撹拌して水系媒体３を調製した。
下記材料を酢酸エチル５００．０部へ投入し、プロペラ式撹拌装置にて１００ｒｐｍで溶解して溶解液を調製した。
・スチレン／ブチルアクリレート共重合体                    １００．０部
（共重合質量比：８０／２０）
・飽和ポリエステル樹脂                                        ３．０部
（テレフタル酸とビスフェノールＡプロピレンオキサイド２モル付加物の縮合物）
・着色剤（Ｃ．Ｉ．ピグメントブルー１５：３）                  ６．５部
・フィッシャートロプシュワックス（融点：７８℃）              ９．０部
１５０．０部の水系媒体３を容器に入れ、Ｔ．Ｋ．ホモミクサーを用い、回転数１２，０００ｒｐｍで撹拌し、これに前記溶解液１００．０部を添加し、１０分間混合して乳化スラリーを調製した。
その後、脱気用配管、撹拌機及び温度計を備えたフラスコに、乳化スラリー１００．０部を仕込み、５００ｒｐｍで撹拌しながら３０℃にて１２時間減圧下、脱溶剤し４５℃で４時間熟成させて、脱溶剤スラリーとした。
脱溶剤スラリーを減圧濾過した後、得られた濾過ケーキにイオン交換水３００．０部を添加し、Ｔ．Ｋ．ホモミクサーで混合、再分散（回転数１２，０００ｒｐｍにて１０分間）した後、濾過した。
得られた濾過ケーキを乾燥機にて４５℃で４８時間乾燥し、目開き７５μｍメッシュで篩いトナー母粒子３を得た。トナー母粒子３の重量平均粒径（Ｄ４）は６．９μｍ、個数平均粒径（Ｄ１）は５．５μｍであり、ガラス転移温度（Ｔｇ）は５５℃であった。
容器中に、イオン交換水３９０．０部、及びリン酸ナトリウム（１２水和物）〔ラサ工業（株）製〕１４．０部を投入し、窒素パージしながら６５℃で１．０時間保温した。
Ｔ．Ｋ．ホモミクサーを用いて、１２，０００ｒｐｍにて攪拌しながら、イオン交換水１０．０部に９．２部の塩化カルシウム（２水和物）を溶解した塩化カルシウム水溶液を一括投入し、分散安定剤を含む水系媒体を調製した。
さらに、該水系媒体に１０％塩酸を投入し、ｐＨを６．０に調整し、水系媒体を調整した。得られた水系媒体中にトナー母粒子３を１００．０部投入し、Ｔ．Ｋ．ホモミクサーを用いて、温度６０℃、５，０００ｒｐｍで回転させながら１５分間分散した。イオン交換水を加えて分散液中のトナー母粒子濃度が２０．０％になるように調整し、トナー母粒子分散液３を得た。
【００４９】
＜トナー母粒子分散液４の製造例＞
冷却管、攪拌機、及び、窒素導入管のついた反応槽中に、以下の材料を投入した。
・テレフタル酸                                              ２９．０部
・ポリオキシプロピレン（２．２）−２，２−ビス（４−ヒドロキシフェニル）プロパン
８０．０部
・チタニウムジヒドロキシビス（トリエタノールアミネート）      ０．１部
その後、２００℃に加熱し、窒素を導入しながら生成する水を除去しながら９時間反応させた。さらに、無水トリメリット酸５．８部を加え、１７０℃に加熱し、３時間反応さ
せポリエステル樹脂を合成した。
また、
・低密度ポリエチレン（融点：１００℃）                      ２０．０部
・スチレン                                                  ６４．０部
・アクリル酸ｎ−ブチル                                      １３．５部
・アクリロニトリル                                            ２．５部
をオートクレーブに仕込み、系内を窒素置換後、昇温攪拌しながら１８０℃に保持した。
系内に、２．０％のｔ−ブチルハイドロパーオキシドのキシレン溶液５０．０部を４．５時間かけて連続的に滴下し、冷却後溶媒を分離除去し、ポリエチレンに共重合体がグラフトしたグラフト重合体を得た。
【００５０】
・ポリエステル樹脂                                        １００．０部
・パラフィンワックス（融点：７５℃）                          ５．０部
・グラフト重合体                                              ５．０部
・Ｃ．Ｉ．ピグメントブルー１５：３                            ５．０部
前記材料をＦＭミキサ（ＦＭ−７５型、日本コークス工業株式会社製）でよく混合した後、温度１００℃に設定した二軸混練機（ＰＣＭ−３０型、池貝鉄工（株）製）にて溶融混練した。
得られた混練物を冷却し、ハンマーミルにて１ｍｍ以下に粗粉砕し、粗砕物を得た。
次に、得られた粗砕物を、ターボ工業社製のターボ・ミル（Ｔ−２５０：ＲＳＳローター／ＳＮＢライナー）を用いて、５μｍ程度の微粉砕物を得た。
その後、さらにコアンダ効果を利用した多分割分級機を用いて微粉及び粗粉をカットしてトナー母粒子４を得た。
トナー母粒子４の重量平均粒径（Ｄ４）は６．４μｍ、個数平均粒径（Ｄ１）は５．２μｍであり、ガラス転移温度（Ｔｇ）は５９℃であった。
容器中に、イオン交換水３９０．０部、及びリン酸ナトリウム（１２水和物）〔ラサ工業（株）製〕１４．０部を投入し、窒素パージしながら６５℃で１．０時間保温した。
Ｔ．Ｋ．ホモミクサーを用いて、１２，０００ｒｐｍにて攪拌しながら、イオン交換水１０．０部に９．２部の塩化カルシウム（２水和物）を溶解した塩化カルシウム水溶液を一括投入し、分散安定剤を含む水系媒体を調製した。
さらに、該水系媒体に１０％塩酸を投入し、ｐＨを６．０に調整し、水系媒体４を得た。
該水系媒体４中にトナー母粒子４を２００．０部投入し、Ｔ．Ｋ．ホモミクサーを用いて、温度６０℃、５，０００ｒｐｍで回転させながら１５分間分散した。イオン交換水を加えて分散液中のトナー母粒子濃度が２０．０％になるように調整し、トナー母粒子分散液４を得た。
【００５１】
＜有機ケイ素化合物液１の製造例＞
・イオン交換水                                            ９０．０部
・メチルトリメトキシシラン                                １０．０部
前記材料を２００ｍＬのビーカーに秤量し、１モル／Ｌの塩酸でｐＨを４．５に調整した。その後、ウォーターバスで６０℃に加熱しながら１時間撹拌し、有機ケイ素化合物液１を作製した。
【００５２】
＜トナー１の製造例＞
反応容器内に下記材料を秤量し、プロペラ撹拌羽根を用いて混合した。
・有機ケイ素化合物液１                                    ２０．０部
・チタンラクテート（ＴＣ−３１０  マツモトファインケミカル（株）製）
０．０５部
・トナー母粒子分散液１                                  ５００．０部
次に、得られた混合液のｐＨを７．０に調整し、混合液の温度を５０℃にした後に、プロペラ撹拌羽根を用いて混合しながら、１時間保持した。
その後、１モル／ＬのＮａＯＨ水溶液を用いてｐＨを９．５に調整し、温度は５０℃で、撹拌しながら２時間保持した。
１モル／Ｌの塩酸でｐＨを１．５に調整して１時間撹拌後、イオン交換水で洗浄しながら、ろ過し、リン酸とチタンを含む化合物との反応物を含有する微粒子が表面に存在するトナー粒子１を得た。
なお、該微粒子は、チタンラクテート（チタンを含む化合物）と、水系媒体１中のリン酸ナトリウム、又は、リン酸カルシウム由来のリン酸イオン（多価酸）との反応物を含有している。
電界放出形走査型電子顕微鏡（ＦＥ−ＳＥＭ）で観察したところ、上記微粒子の個数平均粒径は、２ｎｍであった。
一方、蛍光Ｘ線で、トナー粒子中の、リン酸とチタンを含む化合物との反応物の存在量を算出したところ、０．０１質量％であった。得られたトナー粒子１をトナー１とした。
【００５３】
＜トナー２の製造例＞
トナー１の製造例において、（１）有機ケイ素化合物液１を使用しないこと、（２）チタンラクテートの添加量を０．０５部から０．１８部に変更したこと、（３）混合液の温度を５０℃から８５℃に変更し、その後、ｐＨを９．５に調整し、温度は８５℃で撹拌したこと、以外は同様にして、リン酸とチタンを含む化合物との反応物を含有する微粒子が表面に存在するトナー粒子２を得た。
ＦＥ−ＳＥＭで観察したところ、該微粒子の個数平均粒径は５ｎｍであった。
一方、蛍光Ｘ線で、トナー粒子中の、リン酸とチタンを含む化合物との反応物の存在量を算出したところ、０．０５質量％であった。得られたトナー粒子２をトナー２とした。
【００５４】
＜トナー３の製造例＞
トナー１の製造例において、チタンラクテート（ＴＣ−３１０  マツモトファインケミカル（株）製）０．０５部を、チタンラクテートアンモニウム塩（ＴＣ−３００  マツモトファインケミカル（株）製）０．８５部に変更した以外は同様にして、リン酸とチタンを含む化合物との反応物を含有する微粒子が表面に存在するトナー粒子３を得た。
なお、電界放出形走査型電子顕微鏡（ＦＥ−ＳＥＭ）を用いて撮影されたトナー粒子３の写真を図１に示す。
ＦＥ−ＳＥＭで観察したところ、該微粒子の個数平均粒径は１２ｎｍであった。
一方、蛍光Ｘ線で、トナー粒子中の、リン酸とチタンを含む化合物との反応物の存在量を算出したところ、０．２０質量％であった。得られたトナー粒子３をトナー３とした。
【００５５】
＜トナー４の製造例＞
反応容器内に下記材料を秤量し、プロペラ撹拌羽根を用いて混合した。
・有機ケイ素化合物液１                                    ２０．０部
・リン酸ナトリウム１２水和物                                ５．０部
・チタントリエタノールアミネート（ＴＣ−４００  マツモトファインケミカル（株）製）
１．７部
・トナー母粒子分散液１                                  ５００．０部
次に、得られた混合液のｐＨを７．０に調整し、混合液の温度を５０℃にした後に、プロペラ撹拌羽根を用いて混合しながら、１時間保持した。
その後、１モル／ＬのＮａＯＨ水溶液を用いてｐＨを９．５に調整し、温度は５０℃で、撹拌しながら２時間保持した。
１モル／Ｌの塩酸でｐＨを１．５に調整して１時間撹拌後、イオン交換水で洗浄しながら、ろ過し、リン酸とチタンを含む化合物との反応物を含有する微粒子が表面に存在する
トナー粒子４を得た。
ＦＥ−ＳＥＭで観察したところ、該微粒子の個数平均粒径は、５１ｎｍであった。
一方、蛍光Ｘ線で、トナー粒子中の、リン酸とチタンを含む化合物との反応物の存在量を算出したところ、０．５０質量％であった。得られたトナー粒子４をトナー４とした。
なお、該微粒子は、チタントリエタノールアミネート（チタンを含む化合物）と、混合液中のリン酸ナトリウム由来のリン酸イオン（多価酸）との反応物を含有している。
【００５６】
＜トナー５の製造例＞
トナー１の製造例において、１８．０部のリン酸ナトリウム１２水和物を追加し、チタンラクテートの添加量を０．０５部から１０．０部へ変更した以外は同様にして、リン酸とチタンを含む化合物との反応物を含有する微粒子が表面に存在するトナー粒子５を得た。
ＦＥ−ＳＥＭで観察したところ、該微粒子の個数平均粒径は、１９０ｎｍであった。
一方、蛍光Ｘ線で、トナー粒子中の、リン酸とチタンを含む化合物との反応物の存在量を算出したところ、２．８８質量％であった。得られたトナー粒子５をトナー５とした。
【００５７】
＜トナー７の製造例＞
トナー１の製造例において、チタンラクテートを、ジルコニウムラクテートアンモニウム塩（ＺＣ−３００  マツモトファインケミカル（株）製）３．５部に変更した以外は同様にして、リン酸とジルコニウムを含む化合物との反応物を含有する微粒子が表面に存在するトナー粒子７を得た。
ＦＥ−ＳＥＭで観察したところ、該微粒子の個数平均粒径は、３２ｎｍであった。
一方、蛍光Ｘ線で、トナー粒子中の、リン酸とジルコニウムを含む化合物との反応物の存在量を算出したところ、０．２１質量％であった。得られたトナー粒子７をトナー７とした。
【００５８】
＜トナー１４の製造例＞
反応容器内に下記材料を秤量し、プロペラ撹拌羽根を用いて混合した。
・チタンイソプロポキシド                                    ２．４部
・トナー母粒子分散液１                                  ５００．０部
次に、得られた混合液のｐＨを７．０に調整し、混合液の温度を８５℃にした後に、プロペラ撹拌羽根を用いて混合しながら、１時間保持した。
１モル／Ｌの塩酸でｐＨを１．５に調整して１時間撹拌後、イオン交換水で洗浄しながら、ろ過し、酸化チタン化合物を含有する微粒子が表面に存在するトナー粒子１４を得た。
ＦＥ−ＳＥＭで観察したところ、該微粒子の個数平均粒径は、５２ｎｍであった。
一方、蛍光Ｘ線で、トナー粒子中の、酸化チタン化合物の存在量を算出したところ、０．５２質量％であった。得られたトナー粒子１４をトナー１４とした。
【００５９】
＜微粒子１の製造例＞
・イオン交換水                                          １００．０部
・リン酸ナトリウム（１２水和物）〔ラサ工業（株）製〕        ８．５部
以上を混合したのち、室温で、Ｔ．Ｋ．ホモミクサー（特殊機化工業株式会社製）を用いて、１０，０００ｒｐｍにて攪拌しながら、チタンラクテート（ＴＣ−３１０、マツモトファインケミカル株式会社）１０．０部を添加した。１モル／Ｌの塩酸を加えｐＨを７．０に調整した。
その後、遠心分離で固形分を取り出した。その後、イオン交換水に再度分散、遠心分離で固形分を取り出すという工程を３回繰り返し、ナトリウムなどのイオンを除去した。再度、イオン交換水に分散させ、スプレードライで乾燥し、個数平均粒径が３１０ｎｍのリン酸とチタンを含む化合物との反応物を含有する微粒子を得た。
【００６０】
＜微粒子２〜６の製造例＞
微粒子１の製造例において、多価酸としてのリン酸ナトリウム（１２水和物）、第４族元素を含む化合物としてのチタンラクテート、及び、Ｔ．Ｋ．ホモミクサーの回転数を表１の様に変更した以外は同様にして、微粒子２〜６を得た。
なお、ｐＨの調整には、１モル／Ｌの塩酸、又は、１モル／Ｌの水酸化ナトリウム水溶液を用いた。
【００６１】
【表１】
2019128514.tif 000003
表中の化合物の製造元及び品名は以下の通り。
チタンラクテート：「ＴＣ−３１０」マツモトファインケミカル（株）
チタンラクテートアンモニウム塩：「ＴＣ−３００」マツモトファインケミカル（株）
ジルコニウムラクテートアンモニウム塩：「ＴＺ−３００」マツモトファインケミカル（株）
チタントリエタノールアミネート：「ＴＣ−４００」マツモトファインケミカル（株）
【００６２】
＜トナー６の製造例＞
トナー母粒子分散液１に、１モル／Ｌの塩酸を添加して、ｐＨを１．５に調整して１時間撹拌後、イオン交換水で洗浄しながら、ろ過し、真空乾燥機を用いた乾燥させて、トナー母粒子１を得た。
１００．０部のトナー母粒子１に対して、５．０部の微粒子１をＦＭミキサ（日本コークス工業株式会社製）で混合することでトナー粒子６を得た。
蛍光Ｘ線で、トナー粒子中の、リン酸とチタンを含む化合物との反応物の存在量を算出
したところ、４．９質量％であった。得られたトナー粒子６をトナー６とした。
【００６３】
＜トナー８〜１３、１５の製造例＞
トナー６の製造例において、５．０部の微粒子１の添加量を、表２に記載された添加量に変更した以外は同様にして、トナー８〜１３、１５を得た。
【００６４】
【表２】
2019128514.tif 000004
【００６５】
＜実施例１〜１２、及び、比較例１〜３＞
トナー１〜１５を用いて、下記の評価を行った。
カラーレーザープリンター（ＬＢＰ−７７００Ｃ、キヤノン製）を使用し、シアンカートリッジのトナーを取り出して、このカートリッジに各トナーを１６０ｇ充填した。充填後のカートリッジを用いて帯電性能及び部材汚染の評価を行った。
【００６６】
＜帯電の立ち上がり性の評価＞
低温低湿環境下（１０℃、１５％ＲＨ；以下「Ｌ／Ｌ」ともいう）において、以下の評価を行った。
磁性キャリアＦ８１３−３００（パウダーテック社製）１９．０ｇと評価トナー１．０ｇを５０ｍＬの蓋付きプラスチックボトルに投入したものを２つ用意する。
振とう器（ＹＳ−ＬＤ：（株）ヤヨイ製）で、１秒間に４往復のスピードで３分間と、１０分間それぞれ振とうし、二成分現像剤を準備した。
図２に示す底に５００メッシュ（目開き２５μｍ）のスクリーン３のある金属製の測定容器２に摩擦帯電量を測定しようとする二成分現像剤を０．２００ｇ入れ金属製のフタ４をする。このときの測定容器２全体の質量を秤りＷ１（ｇ）とする。
次に、吸引機１（測定容器２と接する部分は少なくとも絶縁体）において、吸引口７から吸引し、風量調節弁６を調整して真空計５の圧力を５０ｍｍＡｑとする。この状態でトナーを１分間吸引し、除去する。
このときの電位計９の電位をＶ（ボルト）とする。ここで、８はコンデンサーであり容量をＣ（μＦ）とする。吸引後の測定容器全体の質量を秤りＷ２（ｇ）とする。このトナーの摩擦帯電量は下記式により計算される。
摩擦帯電量（ｍＣ／ｋｇ）＝（Ｃ×Ｖ）／（Ｗ１−Ｗ２）
「３分間振とう後の摩擦帯電量」／「１０分間振とう後の摩擦帯電量」を計算し、その結果を帯電の立ち上がり性とし、以下の基準で評価を行った。評価結果を表３に示す。
Ａ：帯電の立ち上がり性が９０％以上
Ｂ：帯電の立ち上がり性が８０％以上９０％未満
Ｃ：帯電の立ち上がり性が７０％以上８０％未満
Ｄ：帯電の立ち上がり性が７０％未満
【００６７】
＜環境安定性の評価＞
低温低湿環境下（１０℃、１５％ＲＨ）、及び、高温高湿環境下（３０℃、８０％ＲＨ；以下「Ｈ／Ｈ」ともいう）において、以下の評価を行った。
磁性キャリアＦ８１３−３００（パウダーテック社製）１９．０ｇと評価トナー１．０ｇを５０ｍＬの蓋付きプラスチックボトルに投入したものを用意する。
振とう器（ＹＳ−ＬＤ：（株）ヤヨイ製）で、１秒間に４往復のスピードで１０分間、振とうし、二成分現像剤を準備した。
帯電の立ち上がり性の評価と同様に、摩擦帯電量を測定した。
「高温高湿環境の摩擦帯電量」／「低温低湿環境の摩擦帯電量」を計算し、その結果を環境による帯電量安定性（環境安定性）とし、以下の基準で評価を行った。評価結果を表３に示す。
Ａ：帯電量安定性が９０％以上
Ｂ：帯電量安定性が８０％以上９０％未満
Ｃ：帯電量安定性が７０％以上８０％未満
Ｄ：帯電量安定性が７０％未満
【００６８】
【表３】
2019128514.tif 000005
【００６９】
＜帯電部材汚染の評価＞
低温低湿環境下（１０℃、１５％ＲＨ）において、充填後のカートリッジを前記プリンターのシアンステーションに装着した。Ａ４普通紙  Ｏｆｆｉｃｅ７０（キヤノンマーケティングジャパン  ７０ｇ／ｍ２）を用い、トナーを補給しながら印字率３０％チャートを２，０００枚連続して印刷後、ハーフトーン画像を印刷した。
なお、帯電部材が汚染されている場合には、感光体上に帯電ムラが生じ、ハーフトーン画像に濃度ムラが生じる。
評価基準は以下のとおりである。
Ａ：ハーフトーン画像に濃度ムラがなく均一である
Ｂ：ハーフトーン画像にごくわずかに濃度ムラがある
Ｃ：ハーフトーン画像にわずかに濃度ムラがある
Ｄ：ハーフトーン画像に濃度ムラがある
評価結果を表４に示す。
【００７０】
【表４】
2019128514.tif 000006
【符号の説明】
【００７１】
１：吸引機、２：測定容器、３：スクリーン、４：フタ、５：真空計、６：風量調節弁、７：吸引口、８：コンデンサー、９：電位計
【図１】
2019128514.tif 000007
【図２】
2019128514.tif 000008